(57)【要約】【課題】ギラツキを抑制し、コントラストが良好な加飾成形品、該加飾成形品の製造方法及び該加飾成形品に用いられる転写シートを提供する。【解決手段】樹脂成形体１上に、凹凸を有する保護層２を備える加飾成形品１０であって、保護層２の表面において、カットオフ値を０．８ｍｍとした際のＪＩＳ  Ｂ０６０１：１９９４の算術平均粗さ（Ｒａｘ１）、カットオフ値を０．０８ｍｍとした際のＪＩＳ  Ｂ０６０１：１９９４の算術平均粗さ（Ｒａｙ１）、及びカットオフ値を０．８ｍｍとした際のＪＩＳ  Ｂ０６０１：１９９４の十点平均粗さ（Ｒｚｘ１）が下記の条件（１）〜（３）を満たす、加飾成形品。  ０．３０≦（Ｒａｘ１−Ｒａｙ１）／Ｒａｙ１≦０．８５  （１）  Ｒｚｘ１／Ｒａｘ１≦１５．０  （２）  Ｒａｘ１≧０．１４μｍ  （３）【選択図】図１
2019006085.tif 000002
【特許請求の範囲】
【請求項１】
樹脂成形体上に保護層が設けられた加飾成形品であって、
前記保護層は、凹凸を有する領域（Ｐ）と、前記領域（Ｐ）に隣接する領域（Ｑ）とを有し、
前記保護層の前記領域（Ｐ）の表面において、カットオフ値を０．８ｍｍとした際のＪＩＳ  Ｂ０６０１：１９９４の算術平均粗さ（Ｒａｘ１）、カットオフ値を０．０８ｍｍとした際のＪＩＳ  Ｂ０６０１：１９９４の算術平均粗さ（Ｒａｙ１）、及びカットオフ値を０．８ｍｍとした際のＪＩＳ  Ｂ０６０１：１９９４の十点平均粗さ（Ｒｚｘ１）が下記の条件（１）〜（３）を満たす、加飾成形品。
０．３０≦（Ｒａｘ１−Ｒａｙ１）／Ｒａｙ１≦０．８５  （１）
Ｒｚｘ１／Ｒａｘ１≦１５．０  （２）
Ｒａｘ１≧０．１４μｍ  （３）
【請求項２】
前記保護層の前記領域（Ｑ）の表面において、カットオフ値を０．８ｍｍとした際のＪＩＳ  Ｂ０６０１：１９９４の算術平均粗さ（Ｒａｘ２）が、下記の条件（４）を満たす、請求項１に記載の加飾成形品。
Ｒａｘ２＜Ｒａｘ１  （４）
【請求項３】
領域（Ｐ’）と、前記領域（Ｐ’）に隣接する領域（Ｑ’）とを有する基材と、
前記基材の領域（Ｐ’）上に設けられた凹凸形状を有する凹凸層と、
前記凹凸層の前記凹凸形状の上に形成された第一離型層と、
前記基材の領域（Ｑ’）上に設けられた第二離型層と、
前記第一離型層と、前記第二離型層の上に形成された保護層とを有し、
前記第一離型層の表面において、カットオフ値を０．８ｍｍとした際のＪＩＳ  Ｂ０６０１：１９９４の算術平均粗さ（Ｒａｘ１１）、カットオフ値を０．０８ｍｍとした際のＪＩＳ  Ｂ０６０１：１９９４の算術平均粗さ（Ｒａｙ１１）、及びカットオフ値を０．８ｍｍとした際のＪＩＳ  Ｂ０６０１：１９９４の十点平均粗さ（Ｒｚｘ１１）が下記の条件（１）’〜（３）’を満たす、転写シート。
０．３０≦（Ｒａｘ１１−Ｒａｙ１１）／Ｒａｙ１１≦０．８５  （１）’
Ｒｚｘ１１／Ｒａｘ１１≦１５．０  （２）’
Ｒａｘ１１≧０．１４μｍ  （３）’
【請求項４】
前記第二離型層の表面において、カットオフ値を０．８ｍｍとした際のＪＩＳ  Ｂ０６０１：１９９４の算術平均粗さ（Ｒａｘ２２）が、下記の条件（４）’を満たす、請求項３に記載の転写シート。
Ｒａｘ２２＜Ｒａｘ１１  （４）’
【請求項５】
請求項３又は４に記載の転写シートの保護層を樹脂成形体に転写する工程と、
前記転写シートの前記第一離型層及び前記第二離型層を剥離する工程と、
を有する、加飾成形品の製造方法。
【請求項６】
表示素子の前面に請求項１又は２に記載の加飾成形品を有してなる表示装置。
【発明の詳細な説明】
【技術分野】
【０００１】
本発明は、加飾成形品、加飾成形品の製造方法、転写シート及び表示装置に関する。
【背景技術】
【０００２】
従来、家庭用電化製品、自動車内装品、及び雑貨品等の分野において、被転写物表面に、文字や絵柄等の装飾を施すことにより、高い機能性や意匠性を発現させてきた。被転写物表面を装飾する方法として、転写法がある。転写法とは、基材上に、剥離層、図柄層、接着層等からなる転写層を形成した転写シートを用い、加熱加圧して転写層を被転写物に密着させた後、基材を剥離して、被転写物表面に転写層のみを転写して装飾を行う方法である。
【０００３】
また、用途によっては、被転写物表面に、高級感、及び光沢調やマット調等の異なる風合といった優れた意匠性が求められる場合がある。
例えば、特許文献１には、基体シート上に全面的にマット剤を含有する離型層と、部分的に活性エネルギー線硬化性樹脂を含有するマスク層と、転写層として剥離層と図柄層とが形成された部分マット転写シートを、転写層側を被転写物表面に密着させ、部分マット転写シートの基体シート側から熱と圧力とを加えて転写層を被転写物表面に接着させた後に基体シートと離型層とマスク層とを剥離することにより得られる部分マット転写成形品が開示されている。
【先行技術文献】
【特許文献】
【０００４】
【特許文献１】特許５０９５５９８号公報
【発明の概要】
【発明が解決しようとする課題】
【０００５】
しかしながら、特許文献１に記載の部分マット転写成形品では、転写後の転写層表面のマット部において、ギラツキが生じる場合があり、また、被転写物の文字等が白っぽくなり、コントラストが低くなる場合がある。
なお、「ギラツキ」とは、表面の凹凸構造に起因して、映像光に微細な輝度のばらつきが見える現象のことをいう。
【０００６】
本発明は、このような実情に鑑みてなされたものであり、ギラツキを抑制し、コントラストが高く、防眩性及び意匠性に優れた加飾成形品、該加飾成形品の製造方法、該加飾成形品に用いられる転写シート及び該加飾成形品を用いる表示装置を提供することを目的とする。
【課題を解決するための手段】
【０００７】
本発明者らは、上記の課題を解決するべく鋭意検討した結果、保護層の領域（Ｐ）の表面において、カットオフ値を０．８ｍｍとした際のＪＩＳ  Ｂ０６０１：１９９４の算術平均粗さ（Ｒａｘ１）、カットオフ値を０．０８ｍｍとした際のＪＩＳ  Ｂ０６０１：１９９４の算術平均粗さ（Ｒａｙ１）、及びカットオフ値を０．８ｍｍとした際のＪＩＳ  Ｂ０６０１：１９９４の十点平均粗さ（Ｒｚｘ１）が特定の条件を満たすことにより、上記課題を解決することを見出した。
本発明は、かかる知見に基づいて完成したものである。
【０００８】
すなわち、本発明は、以下の［１］〜［６］を提供する。
［１］樹脂成形体上に保護層が設けられた加飾成形品であって、前記保護層は、凹凸を有する領域（Ｐ）と、前記領域（Ｐ）に隣接する領域（Ｑ）とを有し、前記保護層の前記領域（Ｐ）の表面において、カットオフ値を０．８ｍｍとした際のＪＩＳ  Ｂ０６０１：１９９４の算術平均粗さ（Ｒａｘ１）、カットオフ値を０．０８ｍｍとした際のＪＩＳ  Ｂ０６０１：１９９４の算術平均粗さ（Ｒａｙ１）、及びカットオフ値を０．８ｍｍとした際のＪＩＳ  Ｂ０６０１：１９９４の十点平均粗さ（Ｒｚｘ１）が下記の条件（１）〜（３）を満たす、加飾成形品。
０．３０≦（Ｒａｘ１−Ｒａｙ１）／Ｒａｙ１≦０．８５  （１）
Ｒｚｘ１／Ｒａｘ１≦１５．０  （２）
Ｒａｘ１≧０．１４μｍ  （３）
［２］前記保護層の前記領域（Ｑ）の表面において、カットオフ値を０．８ｍｍとした際のＪＩＳ  Ｂ０６０１：１９９４の算術平均粗さ（Ｒａｘ２）が、下記の条件（４）を満たす、［１］に記載の加飾成形品。
Ｒａｘ２＜Ｒａｘ１  （４）
［３］領域（Ｐ’）と、前記領域（Ｐ’）に隣接する領域（Ｑ’）とを有する基材と、前記基材の領域（Ｐ’）上に設けられた凹凸形状を有する凹凸層と、前記凹凸層の前記凹凸形状の上に形成された第一離型層と、前記基材の領域（Ｑ’）上に設けられた第二離型層と、前記第一離型層と、前記第二離型層の上に形成された保護層とを有し、前記第一離型層の表面において、カットオフ値を０．８ｍｍとした際のＪＩＳ  Ｂ０６０１：１９９４の算術平均粗さ（Ｒａｘ１１）、カットオフ値を０．０８ｍｍとした際のＪＩＳ  Ｂ０６０１：１９９４の算術平均粗さ（Ｒａｙ１１）、及びカットオフ値を０．８ｍｍとした際のＪＩＳ  Ｂ０６０１：１９９４の十点平均粗さ（Ｒｚｘ１１）が下記の条件（１）’〜（３）’を満たす、転写シート。
０．３０≦（Ｒａｘ１１−Ｒａｙ１１）／Ｒａｙ１１≦０．８５  （１）’
Ｒｚｘ１１／Ｒａｘ１１≦１５．０  （２）’
Ｒａｘ１１≧０．１４μｍ  （３）’
［４］前記第二離型層の表面において、カットオフ値を０．８ｍｍとした際のＪＩＳ  Ｂ０６０１：１９９４の算術平均粗さ（Ｒａｘ２２）が、下記の条件（４）’を満たす、［３］に記載の転写シート。
Ｒａｘ２２＜Ｒａｘ１１  （４）’
［５］［３］又は［４］に記載の転写シートの保護層を樹脂成形体に転写する工程と、前記転写シートの前記第一離型層及び前記第二離型層を剥離する工程とを有する、加飾成形品の製造方法。
［６］表示素子の前面に［１］又は［２］に記載の加飾成形品を有してなる表示装置。
【発明の効果】
【０００９】
本発明によれば、ギラツキを抑制し、コントラストが高く、防眩性及び意匠性に優れた加飾成形品、該加飾成形品の製造方法、該加飾成形品に用いられる転写シート及び該加飾成形品を用いる表示装置を提供することができる。
【図面の簡単な説明】
【００１０】
【図１】本発明の加飾成形品の一実施形態を示す断面図である。
【図２】本発明の加飾成形品の一実施形態を示す断面図である。
【図３】本発明の加飾成形品の一実施形態を示す断面図である。
【図４】本発明の転写シートの一実施形態を示す断面図である。
【図５】本発明の転写シートの一実施形態を示す断面図である。
【図６】本発明の転写シートの一実施形態を示す断面図である。
【発明を実施するための形態】
【００１１】
［加飾成形品］
本発明の加飾成形品は、樹脂成形体上に保護層が設けられ、保護層は、凹凸を有する領域（Ｐ）と、領域（Ｐ）に隣接する領域（Ｑ）とを有する。そして、本発明の加飾成形品は、保護層の領域（Ｐ）の表面において、カットオフ値を０．８ｍｍとした際のＪＩＳ  Ｂ０６０１：１９９４の算術平均粗さ（Ｒａｘ１）、カットオフ値を０．０８ｍｍとした際のＪＩＳ  Ｂ０６０１：１９９４の算術平均粗さ（Ｒａｙ１）、及びカットオフ値を０．８ｍｍとした際のＪＩＳ  Ｂ０６０１：１９９４の十点平均粗さ（Ｒｚｘ１）が特定の条件を満たすことを特徴する。
【００１２】
図１乃至図３は、本発明の加飾成形品の一実施形態を示す断面図である。図１の加飾成形品１０は、樹脂成形体１上に保護層２が設けられている。保護層２は、凹凸を有する領域（Ｐ）と、領域（Ｐ）に隣接する領域（Ｑ）とを有する。
また、図２に示すように、本発明の加飾成形品２０は、樹脂成形体１１と保護層１２との間に、アンカー層１３、印刷層１４、接着層１５が設けられていてもよい。
なお、領域（Ｐ）及び領域（Ｑ）の位置は特に限定されず、図２に示すように領域（Ｑ）の間または領域（Ｑ）の内部に領域（Ｐ）が配置されていてもよいし、図３に示すように、領域（Ｐ）の間または領域（Ｐ）の内部に領域（Ｑ）が配置されていてもよい。領域（Ｑ）は、凹凸部を有さず略平滑であってもよいし、領域（Ｐ）と同様に凹凸部を有していてもよい。
以下、本発明の加飾成形品を構成する各層について具体的に説明する。
【００１３】
（保護層）
本発明の加飾成形品に用いる保護層は、領域（Ｐ）において、カットオフ値を０．８ｍｍとした際のＪＩＳ  Ｂ０６０１：１９９４の算術平均粗さ（Ｒａｘ１）、カットオフ値を０．０８ｍｍとした際のＪＩＳ  Ｂ０６０１：１９９４の算術平均粗さ（Ｒａｙ１）、及びカットオフ値を０．８ｍｍとした際のＪＩＳ  Ｂ０６０１：１９９４の十点平均粗さ（Ｒｚｘ１）が、下記の条件（１）〜（３）を満たす。
０．３０≦（Ｒａｘ１−Ｒａｙ１）／Ｒａｙ１≦０．８５  （１）
Ｒｚｘ１／Ｒａｘ１≦１５．０  （２）
Ｒａｘ１≧０．１４μｍ  （３）
【００１４】
ここで、カットオフ値は、高周波成分（粗さ成分）と、低周波成分（うねり成分）とから構成される断面曲線から、低周波成分をカットする度合いを示す値である。そのため、カットオフ値（基準長さ）を０．０８ｍｍとした場合、カットオフ値（基準長さ）を０．８ｍｍとした場合よりも、粗さ曲線の低周波成分がカットされる度合いが大きくなる。つまり、Ｒａｙ１の値は保護層の凹凸表面における高周波成分、（Ｒａｘ１−Ｒａｙ１）の値は保護層の凹凸表面における低周波成分とみなすことができる。このため、条件（１）の「（Ｒａｘ１−Ｒａｙ１）／Ｒａｙ１」は、凹凸表面の高周波成分に対する低周波成分の割合とみなすことができる。
【００１５】
条件（１）において、（Ｒａｘ１−Ｒａｙ１）／Ｒａｙ１が０．３０未満では、保護層の凹凸表面の低周波成分が少なすぎることとなる。また、この場合、保護層表面に高周波成分の多い凹凸が形成されるため、凹凸表面での光の拡散が強められ、白化が生じ、コントラストの低下を招くおそれがある。
条件（１）において、（Ｒａｘ１−Ｒａｙ１）／Ｒａｙ１が０．８５超では、保護層の凹凸表面の低周波が多すぎることとなる。この場合、略平滑である領域（Ｑ）と領域（Ｐ）との区別がつきにくくなり、意匠性が低下してしまう。
（Ｒａｘ１−Ｒａｙ１）／Ｒａｙ１は、白化の抑制及び良好な意匠性のバランスを得る観点から、０．３０〜０．８２であることが好ましく、０．３０〜０．７８であることがより好ましく、０．３０〜０．７４であることがさらに好ましい。
なお、本明細書において「ＡＡ〜ＢＢ」とは、「ＡＡ以上ＢＢ以下」のことをいう。以下、同様である。
【００１６】
条件（２）において、Ｒｚｘ１／Ｒａｘ１が１５．０超では、保護層の凹凸のランダム性（バラツキ）が大きくなりすぎることとなる。この場合、保護層表面に凹凸のランダム性が大きすぎることにより、凹凸表面にギラツキが発生するおそれがある。
Ｒｚｘ１／Ｒａｘ１は、凹凸表面のギラツキを抑制する観点から、１４．０以下であることが好ましく、１３．０以下であることがより好ましく、１２．０以下であることがさらに好ましい。
Ｒｚｘ１／Ｒａｘ１の下限値は、保護層の凹凸に一定のランダム性を付与することができ、保護層の欠陥を目立ちにくくすることができるという観点から、５．０以上であることが好ましく、６．０以上であることがより好ましく、７．０以上であることがさらに好ましい。
【００１７】
条件（３）において、Ｒａｘ１が０．１４μｍ未満では、十分な防眩性が得られない。
Ｒａｘ１は、大きいことで防眩性が得られるようになるが、大きすぎることによってコントラストが低下してしまう。そこで、Ｒａｘ１は、防眩性とコントラストの両立を良好にする観点から、０．１４〜０．２２μｍであることがより好ましく、０．１５〜０．２１μｍであることがさらに好ましく、０．１６〜０．２０μｍであることがよりさらに好ましい。
【００１８】
Ｒｚｘ１は０．２５〜５．００μｍであることが好ましく、０．５０〜２．５０μｍであることがより好ましく、１．００〜２．００μｍであることがさらに好ましい。
Ｒｚｘ１を０．２５μｍ以上とすることにより、領域（Ｐ）の凹凸のランダム性（バラツキ）を有することになり、領域（Ｐ）に傷等の欠陥が生じた場合に、該欠陥を目立ちにくくすることができ、歩留まりを向上できる。また、Ｒｚ１を５．００μｍ以下とすることにより、被転写物の意匠性の低下を抑制できる。また、Ｒｚ１を５．００μｍ以下とすることにより、被転写物を液晶表示素子等の表示素子の前面に用いる場合、白化及びギラツキを抑制できる。
【００１９】
本発明では、保護層の領域（Ｑ）の表面は、凹凸部を有さず略平滑であってもよいし、領域（Ｐ）と同様に凹凸部を有していてもよい。
本発明では、保護層の領域（Ｑ）の表面において、カットオフ値を０．８ｍｍとした際のＪＩＳ  Ｂ０６０１：１９９４の算術平均粗さ（Ｒａｘ２）が、下記の条件（４）を満たすことが好ましい。
Ｒａｘ２＜Ｒａｘ１  （４）
【００２０】
Ｒａｘ１とＲａｘ２は、条件（４）を満たすことで、領域（Ｐ）と領域（Ｑ）との区別が明瞭となり、意匠性が向上する。
Ｒａｘ１とＲａｘ２との差分（Ｒａｘ１−Ｒａｘ２）は、意匠性を向上させる観点から、０．０５〜１．００μｍであることが好ましく、０．０７〜０．８０μｍであることがより好ましく、０．１２〜０．３０μｍであることがさらに好ましい。
【００２１】
Ｒａｘ２は、領域（Ｐ）との区別を明瞭とし、意匠性を向上させる観点から、０．１０μｍ未満であることが好ましく、０．０７μｍ以下であることがより好ましく、０．０５μｍ以下であることがさらに好ましい。
【００２２】
なお、本明細書において、Ｒａｘ１、Ｒａｘ２、Ｒｚ１及びＲａｙ１は、目視でゴミ及び傷等の異常点がない箇所から切り出したサンプルを用意し、保護層の領域（Ｐ）及び領域（Ｑ）に相当する箇所における欠陥や異常点がない任意の２０箇所での測定値の平均値とする。
後述するＲａｘ１１、Ｒａｘ２２、Ｒｚ１１及びＲａｙ１１も同様に測定した平均値とする。
【００２３】
保護層は、硬化性樹脂組成物の硬化物を含む層である。保護層は、転写層が転写シートから被転写物へと転写された後は、摩耗や光、薬品等から加飾成形品を保護する役割を有する。
【００２４】
保護層は硬化性樹脂組成物の硬化物を主成分として含むことが好ましい。主成分とは、保護層を構成する全固形分の５０質量％以上を意味し、該割合は７０質量％以上であることが好ましく、８０質量％以上であることがより好ましく、９０質量％以上であることがよりさらに好ましい。
硬化性樹脂組成物の硬化物は、熱硬化性樹脂組成物の硬化物、電離放射線硬化性樹脂組成物の硬化物が挙げられ、これらの中でも電離放射線硬化性樹脂組成物の硬化物が好ましい。
また、保護層は熱可塑性樹脂を含有してもよいが、耐擦傷性を向上する観点から、その量は微量であることが好ましい。具体的には、保護層中の熱可塑性樹脂の含有量は５質量％未満であることが好ましく、１質量％未満であることがより好ましく、０．１質量％未満であることがさらに好ましく、０質量％であることがよりさらに好ましい。
【００２５】
保護層としての硬化性樹脂組成物は、保護層を形成する時点では半硬化の状態にしておき、被転写物に転写した後に、加熱、電離放射線の照射等により硬化性樹脂組成物の硬化を進行させ、完全硬化させてもよい。このようにすることにより、被転写物に対する転写シートの追従性が良好となるため、成形性を良好にすることができる。
【００２６】
保護層中には、有機粒子及び無機粒子等の粒子を含有してもよい。保護層中に粒子を含有することにより、樹脂成分との屈折率差による内部ヘイズの発現により、ギラツキや欠陥を目立ちにくくすることができる。これらの粒子は、同様の目的で、後述する接着層、アンカー層等に含有させてもよい。
【００２７】
有機粒子としては、ポリメチルメタクリレート、ポリアクリル−スチレン共重合体、メラミン樹脂、ポリカーボネート、ポリスチレン、ポリ塩化ビニル、ベンゾグアナミン−メラミン−ホルムアルデヒド縮合物、シリコーン、フッ素系樹脂及びポリエステル系樹脂等からなる粒子が挙げられる。
無機粒子としては、シリカ、アルミナ、アンチモン、ジルコニア及びチタニア等からなる粒子が挙げられる。
【００２８】
粒子の平均粒子径は、０．０５〜５．０μｍが好ましく、０．５〜３．０μｍがより好ましい。
本明細書において、平均粒子径は、溶液中の該粒子を動的光散乱方法で測定し、粒子径分布を体積累積分布で表したときの５０％粒子径（ｄ５０：メジアン径）である。５０％粒子径は、例えば、Ｍｉｃｒｏｔｒａｃ粒度分析計（日機装株式会社製）を用いて測定することができる。
【００２９】
粒子の含有量は、保護層の樹脂成分１００質量部に対して、０．１〜２０質量部であることが好ましく、１〜１０質量部であることがより好ましい。
【００３０】
保護層の厚みは、表面硬度及び成形性のバランスの観点から、０．５〜３０μｍであることが好ましく、１〜２０μｍであることがより好ましく、３〜１０μｍであることがさらに好ましい。
【００３１】
（樹脂成形体）
樹脂成形体としては、射出成形可能な熱可塑性樹脂又は熱硬化性樹脂を用いることが好ましく、公知の様々な樹脂を用いることができる。
本発明の加飾成形品をインモールド成形により製造する場合には、熱可塑性樹脂を用いることが好ましい。このような熱可塑性樹脂としては、ポリスチレン系樹脂、ポリオレフィン系樹脂、ＡＢＳ樹脂（耐熱ＡＢＳ樹脂を含む）、ＡＳ樹脂、ＡＮ樹脂、ポリフェニレンオキサイド系樹脂、ポリカーボネート系樹脂、ポリアセタール系樹脂、アクリル系樹脂、ポリエチレンテレフタレート系樹脂、ポリブチレンテフタレート系樹脂、ポリスルホン系樹脂、およびポリフェニレンサルファイド系樹脂等が挙げられる。
【００３２】
本発明の加飾成形品は、樹脂成形体と保護層との間に、アンカー層、印刷層、接着層等の機能層を有していてもよい。
【００３３】
（アンカー層）
アンカー層は、インモールド成形等の高温環境に置かれる場合において、耐熱性を向上させるために設けられる層であり、硬化性樹脂を用いて形成される。硬化性樹脂としては、電離放射線硬化性樹脂や熱硬化性樹脂を用いることができる。電離放射線硬化性樹脂としては、ビニル基、（メタ）アクリロイル基、アリル基、およびエポキシ基からなる群から選択される少なくとも１種の電離放射線硬化性官能基を有するポリマーを用いることができる。例えば、アクリル（メタ）アクリレート、ウレタン（メタ）アクリレート、ポリエステル（メタ）アクリレート、エポキシ（メタ）アクリレート、およびポリエーテル（メタ）アクリレートを挙げることができ、特にウレタン（メタ）アクリレートが好ましい。熱硬化性樹脂としては、フェノールーホルムアルデヒド樹脂、尿素・ホルムアルデヒド樹脂、メラミン・ホルムアルデヒド樹脂、アクリルポリオールをイソシアネートで硬化させた樹脂、ポリエステルポリオールをイソシアネートで硬化させた樹脂、およびアクリル酸をメラミンで硬化させた樹脂が挙げられる。
【００３４】
また、アンカー層は、アクリルポリオールとイソシアネートとを反応してなる樹脂を含むことが好ましい。アンカー層が、アクリルポリオールとイソシアネートとを反応してなる樹脂を含み、印刷層または接着層がアクリルポリオールを含むことで、印刷層または接着層の密着性を向上することができる。また、保護層の樹脂とアンカー層のアクリルポリオールとイソシアネートとを反応してなる樹脂との親和性により、保護層、アンカー層、および印刷層または接着層の各層間の密着性を向上させることができる。
【００３５】
さらに、アンカー層は、上記の樹脂に必要な添加剤を加えたものを適当な溶媒に溶解または分散させて調製したアンカー層用塗工液を、グラビアコート法、ロールコート法、コンマコート法、グラビア印刷法、スクリーン印刷法、およびグラビアリバースロールコーティング法等の公知の手段により塗布・乾燥させて形成することができる。通常、アンカー層の厚みは、０．１〜６μｍの範囲内であることが好ましく、１〜５μｍの範囲内であることがより好ましい。
【００３６】
（印刷層）
印刷層は、加飾成形品に所望の意匠性を付与するための層であり、所望により設けられる層である。印刷層の絵柄は任意であるが、例えば、木目、石目、布目、砂目、幾何学模様、文字等からなる絵柄を挙げることができる。また、印刷層は、上記絵柄を表現する柄パターン層及び全面ベタ層を単独で又は組み合わせて設けることができ、全面ベタ層は、通常、隠蔽層、着色層、着色隠蔽層等として用いられる。
【００３７】
印刷層は、通常は、保護層上、あるいはアンカー層上に、ポリビニル系樹脂、ポリエステル系樹脂、アクリル系樹脂、ポリビニルアセタール系樹脂、セルロース系樹脂等の樹脂をバインダーとし、適当な色の顔料又は染料を着色剤として含有する印刷インキによる印刷を行うことで形成する。印刷方法としては、グラビア印刷、オフセット印刷、シルクスクリーン印刷、転写印刷、昇華転写印刷、インクジェット印刷等の公知の印刷法が挙げられる。
印刷層の厚みは、意匠性の観点から０．５〜４０μｍが好ましく、１〜３０μｍがより好ましい。
【００３８】
（接着層）
接着層は、樹脂成形体と保護層等他の層とを密着させるために形成される層である。この接着層には、樹脂成形体の素材に適した感熱性又は感圧性の樹脂を適宜使用する。例えば、樹脂成形体の材質がアクリル系樹脂の場合は、アクリル系樹脂を用いることが好ましい。また、樹脂成形体の材質がポリフェニレンオキサイド・ポリスチレン系樹脂、ポリカーボネート系樹脂、スチレン系樹脂の場合は、これらの樹脂と親和性のあるアクリル系樹脂、ポリスチレン系樹脂、ポリアミド系樹脂等を使用することが好ましい。さらに、樹脂成形体の材質がポリプロピレン樹脂の場合は、塩素化ポリオレフィン樹脂、塩素化エチレン−酢酸ビニル共重合体樹脂、環化ゴム、クマロンインデン樹脂を使用することが好ましい。
上記の樹脂には、紫外線吸収剤、赤外線吸収剤等の添加剤を配合してもよい。
【００３９】
接着層の形成方法としては、グラビアコート法、ロールコート法等のコート法、グラビア印刷法、スクリーン印刷法等の印刷法がある。なお、印刷層が樹脂成形体に対して充分な接着性を有する場合には、接着層を設けなくてもよい。
接着層の厚みは、通常０．１〜５μｍ程度が好ましい。
【００４０】
本発明の加飾成形品の領域（Ｐ）のＪＩＳ  Ｋ７３６１−１：１９９７に準拠した全光線透過率は、８０％以上であることが好ましく、８５％以上であることがより好ましく、９０％以上であることがより好ましい。
また、本発明の加飾成形品の領域（Ｐ）のＪＩＳ Ｋ７１３６：２０００に準拠したヘイズは、５〜４０％であることが好ましく、１０〜３５％であることがより好ましく、２０〜３０％であることがさらに好ましい。加飾成形品が、凹凸表面を有する領域（Ｐ）と、領域（Ｐ）に隣接する領域（Ｑ）とを有する場合、領域（Ｑ）のへイズは特に限定されない。すなわち、領域（Ｑ）は実質的に隠蔽性を有しヘイズが測定不能であってもよいし、所定のヘイズを有していてもよい。
【００４１】
領域（Ｐ）の面積Ｓ１と、領域（Ｑ）の面積Ｓ２との比［Ｓ２／Ｓ１］は、付与する意匠との関係で変化するため特に限定されないが、領域（Ｐ）と領域（Ｑ）とのコントラストを明りょうにする観点から、０．１≦Ｓ２／Ｓ１の関係を満たすことが好ましい。また、加飾成形品の防眩性を良好にする観点から、Ｓ２／Ｓ１≦７．０の関係を満たすことが好ましい。
【００４２】
［転写シート］
本発明の転写シートは、領域（Ｐ’）と、該領域（Ｐ’）に隣接する領域（Ｑ’）とを有する基材と、該基材の領域（Ｐ’）上に設けられた凹凸形状を有する凹凸層と、該凹凸層の凹凸形状の上に形成された第一離型層と、基材の領域（Ｑ’）上に設けられた第二離型層と、第一離型層と、第二離型層の上に形成された保護層とを有し、
第一離型層において、カットオフ値を０．８ｍｍとした際のＪＩＳ  Ｂ０６０１：１９９４の算術平均粗さ（Ｒａｘ１１）、カットオフ値を０．０８ｍｍとした際のＪＩＳ  Ｂ０６０１：１９９４の算術平均粗さ（Ｒａｙ１１）、及びカットオフ値を０．８ｍｍとした際のＪＩＳ  Ｂ０６０１：１９９４の十点平均粗さ（Ｒｚｘ１１）が下記の条件（１）’〜（３）’を満たす。
０．３０≦（Ｒａｘ１１−Ｒａｙ１１）／Ｒａｙ１１≦０．８５  （１）’
Ｒｚｘ１１／Ｒａｘ１１≦１５．０  （２）’
Ｒａｘ１１≧０．１４μｍ  （３）’
【００４３】
図４乃至図６は、本発明の転写シートの一実施形態を示す断面図である。図４の転写シート４０は、領域（Ｐ’）と、領域（Ｐ’）に隣接する領域（Ｑ’）とを有する基材３１を有する。基材３１の領域（Ｐ’）上に凹凸形状を有する凹凸層３２が設けられており、凹凸層３２の凹凸形状の上に第一離型層３３が設けられている。また、基材３１の領域（Ｑ’）上に第二離型層３４が設けられている。さらに、第一離型層３３と、第二離型層３４の上に保護層３５が設けられている。
【００４４】
また、図５に示すように、本発明の転写シート５０は、基材４１の領域（Ｑ’）上に凹凸層４２が形成されていてもよい。この場合、基材４１の領域（Ｑ’）上に形成された凹凸層４２上に緩和層４６が設けられ、該緩和層４６上に第二離型層４４が設けられる。また、保護層４５上に、アンカー層４７、印刷層４８、接着層４９が設けられていてもよい。このように、転写シート５０は、基材４１、凹凸層４２、第一離型層４３、第二離型層４４、及び緩和層４６を有する離型シートＸと、保護層４５、アンカー層４７、印刷層４８、及び接着層４９を有する転写層Ｙとから構成される。
なお、領域（Ｐ’）及び領域（Ｑ’）の位置は特に限定されず、図５に示すように領域（Ｑ’）の間または領域（Ｑ’）の内部に領域（Ｐ’）が配置されていてもよいし、図６に示すように、領域（Ｐ’）の間または領域（Ｐ’）の内部に領域（Ｑ’）が配置されていてもよい。
以下、本発明の転写シートを構成する各層について具体的に説明する。
【００４５】
（基材）
本発明の転写シートに用いられる基材は、ポリエチレン、ポリプロピレン等のポリオレフィン系樹脂、ポリ塩化ビニル、ポリ塩化ビニリデン、ポリビニルアルコール、エチレン・酢酸ビニル共重合体、エチレン・ビニルアルコール共重合体等のビニル系樹脂、ポリエチレンテレフタレート、ポリエチレンナフタレート、ポリブチレンテレフタレート等のポリエステル系樹脂、ポリ（メタ）アクリル酸メチル、ポリ（メタ）アクリル酸エチル等のアクリル系樹脂、ポリスチレン等のスチレン系樹脂、ナイロン６又はナイロン６６等で代表されるポリアミド系樹脂等によるものが利用される。これらのうち、利用条件により基材を選定する。例えば、耐熱性重視の観点からはポリエチレンテレフタレート等が、湾曲形状等の被転写物表面形状追随性重視の観点からはナイロン等を用いることができる。
【００４６】
基材の厚みとしては、成形性や形状追従性、取り扱いが容易であるとの観点から、１２〜１５０μｍの範囲が好ましく、２５〜１００μｍの範囲がより好ましい。
また、基材の表面には、凹凸層等との接着性を高めるために、コロナ放電処理、酸化処理等の物理的な処理や、アンカー剤又はプライマーと呼ばれる塗料の塗布を予め行ってもよい。
【００４７】
（凹凸層）
凹凸層は、凹凸形状を有する層であり、基材の領域（Ｐ’）上に形成される。
凹凸層は、熱可塑性樹脂、熱硬化性樹脂組成物の硬化物、電離放射線硬化性樹脂組成物の硬化物等の樹脂成分を主成分として含むことが好ましい。なお、主成分とは、凹凸層を構成する全固形分の５０質量％以上を意味し、該割合は７０質量％以上であることが好ましく、９０質量％以上であることがより好ましい。
上記の樹脂成分の中でも、強度に優れるとともに、瞬時に硬化するため正確かつ精密な形状を付与できる電離放射線硬化性樹脂組成物の硬化物が好適である。また、電離放射線硬化性樹脂組成物による効果を得やすくする観点から、凹凸層を構成する全樹脂成分のうち、電離放射線硬化性樹脂組成物の硬化物を７０質量％以上含むことが好ましく、９０質量％以上含むことがより好ましく、９５質量％以上含むことがさらに好ましく、１００質量％含むことがよりさらに好ましい。
【００４８】
凹凸層は、粒子及びバインダー樹脂を含む塗布液を塗布することにより形成してもよいが、正確にかつ精密な形状を形成する観点から、領域（Ｐ’）及び領域（Ｑ’）と相補的な形状を有する版を用いた印刷により形成することが好ましい。凹凸層がその他の領域を有する場合、該版は、さらに、その他の領域と相補的な形状を有することが好ましい。また、離型シートが凹凸層上に離型層等のその他の層を有する場合、その他の層により凹凸が緩和されることを考慮した形状の版を用いればよい。版を用いた凹凸層の形成方法の詳細は後述する。
なお、凹凸層をコーティングにより形成する場合、塗布液に含まれる粒子が少なからず凝集しやすく、Ｒｚｘ１１／Ｒａｘ１１が大きくなることを抑制するための種々の対策が必要となり、工程が複雑化するため好ましくない。
【００４９】
熱硬化性樹脂組成物は、少なくとも熱硬化性樹脂を含む組成物であり、加熱により、硬化する樹脂組成物である。熱硬化性樹脂としては、アクリル樹脂、ウレタン樹脂、フェノール樹脂、尿素メラミン樹脂、エポキシ樹脂、不飽和ポリエステル樹脂、シリコーン樹脂等が挙げられる。熱硬化性樹脂組成物には、これら硬化性樹脂に、必要に応じて硬化剤が添加される。
【００５０】
電離放射線硬化性樹脂組成物は、電離放射線硬化性官能基を有する化合物（以下、「電離放射線硬化性化合物」ともいう）を含む組成物である。電離放射線硬化性官能基としては、（メタ）アクリロイル基、ビニル基、アリル基等のエチレン性不飽和結合基、及びエポキシ基、オキセタニル基等が挙げられる。
電離放射線硬化性樹脂としては、エチレン性不飽和結合基を有する化合物が好ましい。また、転写シートを製造する過程で凹凸層が傷つくことを抑制する観点からは、電離放射線硬化性樹脂としては、エチレン性不飽和結合基を２つ以上有する化合物がより好ましく、中でも、エチレン性不飽和結合基を２つ以上有する、多官能性（メタ）アクリレート系化合物が更に好ましい。多官能性（メタ）アクリレート系化合物としては、モノマー及びオリゴマーのいずれも用いることができる。
なお、電離放射線とは、電磁波又は荷電粒子線のうち、分子を重合あるいは架橋し得るエネルギー量子を有するものを意味し、通常、紫外線（ＵＶ）又は電子線（ＥＢ）が用いられるが、その他、Ｘ線、γ線などの電磁波、α線、イオン線などの荷電粒子線も使用可能である。
【００５１】
多官能性（メタ）アクリレート系化合物のうち、２官能（メタ）アクリレート系モノマーとしては、エチレングリコールジ（メタ）アクリレート、ビスフェノールＡテトラエトキシジアクリレート、ビスフェノールＡテトラプロポキシジアクリレート、１，６−ヘキサンジオールジアクリレート等が挙げられる。
３官能以上の（メタ）アクリレート系モノマーとしては、例えば、トリメチロールプロパントリ（メタ）アクリレート、ペンタエリスリトールトリ（メタ）アクリレート、ペンタエリスリトールテトラ（メタ）アクリレート、ジペンタエリスリトールヘキサ（メタ）アクリレート、ジペンタエリスリトールテトラ（メタ）アクリレート、イソシアヌル酸変性トリ（メタ）アクリレート等が挙げられる。
また、上記（メタ）アクリレート系モノマーは、分子骨格の一部を変性しているものでもよく、エチレンオキサイド、プロピレンオキサイド、カプロラクトン、イソシアヌル酸、アルキル、環状アルキル、芳香族、ビスフェノール等による変性がなされたものも使用することができる。
【００５２】
また、多官能性（メタ）アクリレート系オリゴマーとしては、ウレタン（メタ）アクリレート、エポキシ（メタ）アクリレート、ポリエステル（メタ）アクリレート、ポリエーテル（メタ）アクリレート等のアクリレート系重合体等が挙げられる。
ウレタン（メタ）アクリレートは、例えば、多価アルコール及び有機ジイソシアネートとヒドロキシ（メタ）アクリレートとの反応によって得られる。
また、好ましいエポキシ（メタ）アクリレートは、３官能以上の芳香族エポキシ樹脂、脂環族エポキシ樹脂、脂肪族エポキシ樹脂等と（メタ）アクリル酸とを反応させて得られる（メタ）アクリレート、２官能以上の芳香族エポキシ樹脂、脂環族エポキシ樹脂、脂肪族エポキシ樹脂等と多塩基酸と（メタ）アクリル酸とを反応させて得られる（メタ）アクリレート、及び２官能以上の芳香族エポキシ樹脂、脂環族エポキシ樹脂、脂肪族エポキシ樹脂等とフェノール類と（メタ）アクリル酸とを反応させて得られる（メタ）アクリレートである。
上記電離放射線硬化性樹脂は１種を単独で、又は２種以上を組み合わせて用いることができる。
【００５３】
電離放射線硬化性樹脂が紫外線硬化性樹脂である場合には、凹凸層形成用塗布液は、光重合開始剤や光重合促進剤等の添加剤を含むことが好ましい。
光重合開始剤としては、アセトフェノン、ベンゾフェノン、α−ヒドロキシアルキルフェノン、ミヒラーケトン、ベンゾイン、ベンジルジメチルケタール、ベンゾイルベンゾエート、α−アシルオキシムエステル、チオキサンソン類等から選ばれる１種以上が挙げられる。
また、光重合促進剤は、硬化時の空気による重合阻害を軽減させ硬化速度を速めることができるものであり、例えば、ｐ−ジメチルアミノ安息香酸イソアミルエステル、ｐ−ジメチルアミノ安息香酸エチルエステル等から選ばれる１種以上が挙げられる。
【００５４】
凹凸層の乾燥後の厚み（以下、凹凸層の厚みＴ１と称する）は特に限定されないが、１〜１５μｍであることが好ましく、２〜１２μｍであることがより好ましい。なお、凹凸層の厚みＴ１とは、凹凸層の基部から頂部までの厚みを指すものである。
【００５５】
凹凸層中には、離型シートと転写層との離型性を向上する観点から、粒子を実質的に含有しないことが好ましい。具体的には、凹凸層中の粒子の含有量は１質量％未満であることが好ましく、０．１質量％未満であることがより好ましく、０．０１質量％未満であることがさらに好ましく、０質量％であることがよりさらに好ましい。
【００５６】
（第一離型層）
第一離型層は、基材及び凹凸層から転写層を容易に剥離すると共に、加飾成形品のコントラストを向上させるために設けられる層であり、上述の領域（Ｐ’）の上に形成される。したがって、第一離型層の表面形状は、凹凸層の凹凸形状に追随した形状、即ち、凹凸形状となる。
【００５７】
第一離型層の表面において、上記条件（１）’を満たすことにより、本発明の転写シートを用いて得られる上述の加飾成形品の保護層が、上述の条件（１）を満たし、白化を抑制することができる。
なお、高周波成分の凹凸は剥離を重くする傾向にある。このため、上記条件（１）’を満たすことにより、保護層からその他の層（基材、凹凸層等）を剥離しやすくできる。
【００５８】
（Ｒａｘ１１−Ｒａｙ１１）／Ｒａｙ１１は、低周波成分を適度に有することで、白化を抑制することが可能となり、コントラストを良好にすることが可能となるという観点から、０．３０〜０．８２であることが好ましく、０．３０〜０．７８であることがより好ましく、０．３０〜０．７４であることがさらに好ましい。
【００５９】
また、第一離型層の凹凸表面において、上記条件（２）’を満たすことにより、本発明の転写シートを用いて得られる上述の加飾成形品の保護層が、上述の条件（２）を満たし、ギラツキを抑制することができる。
【００６０】
Ｒｚｘ１１／Ｒａｘ１１は、１４．０以下であることが好ましく、１３．０以下であることがより好ましく、１２．０以下であることがさらに好ましい。
Ｒｚｘ１１／Ｒａｘ１１の下限値は、５．０以上であることが好ましく、６．０以上であることがより好ましく、７．０以上であることがさらに好ましい。
【００６１】
また、第一離型層の凹凸表面において、上記条件（３）’を満たすことにより、十分な防眩性が得られる。
【００６２】
Ｒａｘ１１は、十分な防眩性を得る観点から、０．１４〜０．２２μｍであることがより好ましく、０．１５〜０．２１μｍであることがさらに好ましく、０．１６〜０．２０μｍであることがよりさらに好ましい。
【００６３】
Ｒｚ１１は、０．２５〜５．００μｍであることが好ましく、０．５０〜２．５０μｍであることがより好ましく、１．００〜２．００μｍであることがさらに好ましい。
【００６４】
凹凸層の厚みＴ１と第一離型層の乾燥後の厚みＴ２（以下、第一離型層の厚みＴ２と称する）との比（Ｔ１／Ｔ２）は、好ましくは０．２〜２００、より好ましくは１．０〜１００、更に好ましくは２．０〜５０、より更に好ましくは３．０〜１０である。０．２以上とすることで、低周波成分の凹凸による防眩性を付与しやすくすることができ、２００以下とすることで、加飾成形品のコントラストが向上するとともに、ギラツキを抑制し、意匠性を高めることができる。
なお、凹凸層の厚みＴ１及び第一離型層の厚みＴ２は、例えば、走査型透過電子顕微鏡（ＳＴＥＭ）を用いて撮影した断面の画像から２０箇所の厚みを測定し、２０箇所の値の平均値から算出できる。ＳＴＥＭの加速電圧は１０ｋｖ〜３０ｋＶとすることが好ましい。ＳＴＥＭの倍率は、測定膜厚がミクロンオーダーの場合は１，０００〜７，０００倍とすることが好ましく、測定膜厚がナノオーダーの場合は５万〜３０万倍とすることが好ましい。
【００６５】
第一離型層は、保護層との接着力が低く、基材から転写層を容易に剥離し得る材料であれば特に限定されず、例えば、フッ素系樹脂、アクリル系樹脂（例えば、アクリル−メラミン系樹脂が含まれる。）、ポリエステル系樹脂、ポリオレフィン系樹脂、ポリスチレン系樹脂、ポリウレタン系樹脂、セルロース系樹脂、塩化ビニル−酢酸ビニル系共重合体樹脂、硝化綿等の熱可塑性樹脂、該熱可塑性樹脂を形成するモノマーの共重合体、あるいはこれらの樹脂を（メタ）アクリル酸やウレタンで変性したものを、単独で又は複数を混合した樹脂組成物を用いて形成することができる。
本発明では、特に、エステル基含有硬化性樹脂を用いて形成することが好ましい。エステル基含有硬化性樹脂としては、電離放射線硬化性樹脂や熱硬化性樹脂を用いることができる。電離放射線硬化性樹脂としては、側鎖にエステル基を有する電離放射線硬化性樹脂であればよく、側鎖にエステル基を有するアクリル（メタ）アクリレート、ウレタン（メタ）アクリレート、エポキシ（メタ）アクリレート、およびポリエーテル（メタ）アクリレートが挙げられる。熱硬化性樹脂としては、側鎖にエステル基および水酸基を有するポリマーとイソシアネートとを反応してなる樹脂であればよく、例えば、側鎖にエステル基および水酸基を有するアクリル系樹脂、エポキシ樹脂、並びにフェノール樹脂とイソシアネートとを反応してなる樹脂を用いることでき、特にアクリルポリオールとイソシアネートとを反応してなる樹脂を用いることが好ましい。
【００６６】
第一離型層は、離型剤をさらに含んでもよい。離型剤としては、合成ワックスや天然ワッス等のワックス類が挙げられる。合成ワックスとしては、ポリエチレンワックスやポリプピレンワックス等のポリオレフィンワックスが好ましい。第一離型層は、離型剤を含むことで、離型性を向上させることができる。
【００６７】
第一離型層は、平均粒子径０．５μｍ以上のフィラーを含まないことが好ましく、平均粒子径０．２μｍ以上のフィラーを含まないことがより好ましい。第一離型層が平均粒子径０．５μｍ以上のフィラーを含まないことで第一離型層上の凹凸の高周波成分を減少させることができる。したがって、本発明の転写シートを用いて得られる加飾成形品は、その表面に第一離型層によって凹凸層の高周波成分の凹凸が緩和された凹凸形状（第一離型層の表面の凹凸形状）が形成されることにより、凹凸形状部分のコントラストが向上し、意匠性を高めることができる。また、凹凸形状部分のギラツキを抑制することができる。
【００６８】
第一離型層は、塗工液にチキソ性を付与するため、０．５μｍ未満のフィラーを添加してもよい。ただし、高周波成分の凹凸を少なくする観点から、該フィラーの平均粒子径は０．２μｍ未満であることが好ましく、その含有量は樹脂成分１００質量部に対して１０質量部以下であることが好ましい。
【００６９】
第一離型層は、第一離型層を構成する樹脂と適当な溶媒等を含む第一離型層用塗工液を調製し、これを凹凸層の凹凸形状の上に、グラビア印刷法、スクリーン印刷法、スリットリバース法またはグラビア版を用いたリバースコーティング法等の手段により塗布、乾燥して形成することができる。
【００７０】
第一離型層の厚みＴ２は、好ましくは０．０５〜１０μｍ、より好ましくは０．１〜５μｍである。
【００７１】
（第二離型層）
第二離型層は、基材及び緩和層から転写層を容易に剥離するために設けられる層であり、基材の領域（Ｑ’）上に設けられる。
【００７２】
本発明では、第二離型層の凹凸表面の領域（Ｑ’）の表面は、凹凸部を有さず略平滑であってもよいし、領域（Ｐ’）と同様に凹凸部を有していてもよい。
本発明では、第二離型層の凹凸表面の領域（Ｑ’）の表面において、カットオフ値を０．８ｍｍとした際のＪＩＳ  Ｂ０６０１：１９９４の算術平均粗さ（Ｒａｘ２２）が、下記の条件（４）’を満たすことが好ましい。
Ｒａｘ２２＜Ｒａｘ１１  （４）’
【００７３】
Ｒａｘ１１とＲａｘ２２は、条件（４）’を満たすことで、領域（Ｐ’）と領域（Ｑ’）との区別が明瞭となり、意匠性が向上する。
Ｒａｘ１１とＲａｘ２２との差分（Ｒａｘ１１−Ｒａｘ２２）は、意匠性を向上させる観点から、０．０５〜１．００μｍであることが好ましく、０．０７〜０．８０μｍであることがより好ましく、０．１２〜０．３０μｍであることがさらに好ましい。
【００７４】
Ｒａｘ２２は、領域（Ｐ’）との区別を明瞭とし、意匠性を向上させる観点から、０．１０μｍ未満であることが好ましく、０．０７μｍ以下であることがより好ましく、０．０５μｍ以下であることがさらに好ましい。
【００７５】
第二離型層は、保護層との接着力が低く、基材から転写層を容易に剥離し得る材料であれば特に限定されず、例えば、第一離型層の項で例示した樹脂を用いて形成することができ、上記第一離型層に用いられる樹脂組成物と同じであってもよく、異なっていてもよい。
【００７６】
第二離型層は、平均粒子径０．５μｍ以上のフィラーを含まないことが好ましく、平均粒子径０．２μｍ以上のフィラーを含まないことがより好ましい。第二離型層が平均粒子径０．５μｍ以上のフィラーを含まないことで、該第二離型層の表面の平滑性が向上し、それによって、第二離型層上に設けた保護層の面の平滑性を向上させることができる。その結果、保護層を備える転写層が被転写体（樹脂成形体）に転写された時、加飾成形品の表面に保護層の平滑な面が形成されるため、凹凸層及び第一離型層により形成される凹凸形状と異なる風合いを表現できる。
【００７７】
第二離型層は、塗工液にチキソ性を付与するため、０．５μｍ未満のフィラーを添加してもよい。ただし、高周波成分の凹凸を少なくする観点から、該フィラーの平均粒子径は０．２μｍ未満であることが好ましく、その含有量は樹脂成分１００質量部に対して１０質量部以下であることが好ましい。
【００７８】
第二離型層は、上述の樹脂と適当な溶媒等を含む第二離型層用塗工液を調製し、これを基材上に、グラビア印刷法、スクリーン印刷法、スリットリバース法またはグラビア版を用いたリバースコーティング法等の手段により塗布、乾燥して形成することができる。
【００７９】
基材の領域（Ｑ’）上に凹凸層を有さない場合、並びに基材の領域（Ｑ’）上に凹凸層及び緩和層を有する場合の第二離型層の乾燥後の厚みＴ３（以下、第二離型層の厚みＴ３と称する）は、好ましくは０．０５〜１０μｍ、より好ましくは０．１〜５μｍである。また、基材の領域（Ｑ’）上に凹凸層を有し、緩和層を有さない場合の第二離型層の厚みＴ３は、好ましくは０．０５〜１０μｍ、より好ましくは０．１〜５μｍである。
【００８０】
（緩和層）
本発明の転写シートは、基材の領域（Ｑ’）上に凹凸層を形成した場合には、該凹凸層の凹凸形状をより滑らかにするために、該凹凸層と第二離型層との間に、さらに緩和層を設けることが好ましい。
緩和層は、ポリビニル系樹脂、ポリエステル系樹脂、アクリル系樹脂、ポリビニルアセタール系樹脂、セルロース系樹脂等の樹脂のみから形成してもよいし、これらの樹脂をバインダーとし、適当な色の顔料又は染料を着色剤として含有する着色インキにより形成してもよい。緩和層が着色剤を含むことで、転写層に図柄を印刷する場合の位置あわせ、及び被転写体（樹脂成形体）との位置あわせをするためのマーカーを、緩和層形成と同時に形成することができる。この場合、色とは、人の感じられる色に限らず、赤外線等、機械的に検知できる色を含む。中でも緩和層は、光電管の光源の種類によらず確実に検出される観点から黒色が好ましい。印刷方法としては、グラビア印刷、オフセット印刷、シルクスクリーン印刷、転写印刷、昇華転写印刷、インクジェット印刷等の公知の印刷法が挙げられる。なお、第二離型層に着色剤を含有させず、緩和層に着色剤を含有させることにより、第二離型層の表面に着色剤に起因する凹凸を形成させにくくできるとともに、第二離型層と保護層との剥離性を良好にしやすくできる。
【００８１】
緩和層の厚みは、０．１〜１０μｍが好ましく、０．５〜５μｍがより好ましい。着色剤の平均粒径は５ｎｍ〜５００ｎｍであることが、凹凸を緩和させる観点から好ましい。ここで、平均粒子径は、溶液中の該着色剤を動的光散乱方法で測定し、粒子径分布を累積分布で表したときの５０％粒子径（ｄ５０：メジアン径）であり、Ｍｉｃｒｏｔｒａｃ粒度分析計（日機装株式会社製）を用いて測定することができる。
【００８２】
基材の領域（Ｑ’）上に凹凸層を形成する場合の凹凸層の厚みと凹凸層上に存在する離型シートを構成する層の厚みの合計との比［凹凸層の厚み／凹凸層上に存在する離型シートを構成する層の厚みの合計］は、好ましくは０．０１〜７０であり、より好ましくは０．１〜１５である。
【００８３】
本発明の転写シートは、保護層の基材とは反対側の面上に、さらに、アンカー層、印刷層、接着層等の機能層を有していてもよい。アンカー層、印刷層、及び接着層の材料等は「加飾成形品」の項で説明したとおりである。
【００８４】
［加飾成形品の製造方法］
本発明の加飾成形品の製造方法は、下記工程（１）、（２）を順に行うものである。
（１）上述した本発明の転写シートの離型シート（基材、凹凸層、第一離型層、及び第二離形層）を基準とした保護層側の面と、被転写体（樹脂成形体）とを密着させた積層体を得る工程と、
（２）上記積層体から転写シートの離型シートを剥離する工程。
【００８５】
加飾成形品の製造方法には、公知の転写法を用いることができる。例えば、（ｉ）予め成形された被転写体（樹脂成形体）に転写シートを貼着し、該転写シートの転写層を転写した後、該転写シートの離型シートを剥離する方法、（ｉｉ）平板状の被転写体（樹脂成形体）に転写シートを貼着し、該転写シートの転写層を転写した後、該転写シートの離型シートを剥離し、その後、樹脂成形体に転写層が積層された積層体に曲加工を行う方法、（ｉｉｉ）被転写体（樹脂成形体）を射出成形する際に転写シートと一体化させ、その後、転写シートの離型シートを剥離する方法〔インモールド成形（射出成形同時転写加飾法）〕等が挙げられる。中でも、インモールド成形（射出成形同時転写加飾法）によれば、三次元曲面等の複雑な表面形状を有する樹脂成形体に加飾成形することができる。
【００８６】
インモールド成形による本発明の転写シートを用いる加飾成形品の製造方法の一実施態様としては、
（ａ）上記の転写シートの転写層側をインモールド成形用金型の内側に向けて配置する工程と、
（ｂ）上記インモールド成形用金型内に樹脂を射出注入する工程と、
（ｃ）上記転写シートと、上記樹脂とを一体化させて、被転写体（樹脂成形体）の表面上に上記転写シートの転写層を転写する工程と、
（ｄ）被転写体（樹脂成形体）を金型から取り出した後、上記転写シートの離型シートを剥離する工程と、を有するものが挙げられる。
このような製造工程により加飾成形品を製造することで、樹脂成形体の表面に複雑な意匠を表現することができる。
【００８７】
＜離型シートの製造方法＞
領域（Ｐ’）及び領域（Ｑ’）を有する離型シートは、例えば、以下の（Ａ１）〜（Ａ２）の工程により製造できる。
【００８８】
（Ａ１）基材上に、電離放射線硬化性樹脂組成物を含む凹凸層形成用塗布液を塗布し、電離放射線硬化性樹脂組成物を含む層を形成する工程。
（Ａ２）領域（Ｐ’）及び領域（Ｑ’）と相補的な形状を有する版を用いて、未硬化の凹凸層を賦形すると同時に、電離放射線を照射して、賦形した凹凸層を硬化させる工程。
【００８９】
電離放射線硬化性樹脂組成物が溶剤を含む場合、（Ａ１）工程で溶剤を乾燥させることが好ましい。
離型シートが離型層（第一離型層、第二離形層）を有する場合、（Ａ２）工程の後に、（Ａ３）凹凸層上に離型層を形成する工程、を行えばよい。
【００９０】
離型シートがその他の領域を有する場合、（Ａ２）工程の版として、領域（Ｐ’）、領域（Ｑ’）及びその他の領域と相補的な形状を有する版を用いればよい。
【００９１】
（Ａ２）工程で使用する版は、例えば、エッチング、サンドブラスト、切削及びレーザー加工、あるいはこれらの組み合わせによって、シリンダーの表面を所望の形状に彫刻することにより得ることができる。あるいは、レーザー彫刻、光造形等によって長尺の雄型の版（領域（Ｐ’）及び領域（Ｑ’）と同一の形状を有する版）を作製し、これを反転したものをシリンダーの表面に巻き付けることによって得ることができる。
（Ａ２）工程で使用する版の表面は、クロム等で硬質メッキ処理することが好ましい。
【００９２】
上記の版の作製手段の中でも、凹凸のランダム性の指標であるＲｚｘ１１／Ｒａｘ１１を制御しやすいという観点から、サンドブラストが好適である。
サンドブラストでは、例えば、シリンダー表面の材質、研磨材の粒子径、研磨材の材質、シリンダーへの研磨材の衝突回数、噴射ノズルとシリンダーとの距離、噴射ノズルの直径、被加工物に対する噴射ノズルの角度、噴射圧、噴射周波数等を制御することにより、凹凸形状を調整できる。凹凸を平均化に近づけるための回数はサンドブラストの条件によって異なるが、実施例のサンドブラスト条件であれば、シリンダー表面の同一箇所に対して、３〜８回程度のサンドブラスト処理を行うことが好ましい。
上述した制御手段の中でも、Ｒｚｘ１１／Ｒａｘ１１の制御には、「シリンダーへの研磨材の衝突回数」が最も簡易かつ有効である。すなわち、シリンダー表面への研磨材の衝突回数が少ないとＲｚｘ１１／Ｒａｘ１１が大きくなり、低周波割合である（Ｒａｘ１１−Ｒａｙ１１）／Ｒａｙ１１が小さくなる傾向にある。また、シリンダー表面への研磨材の衝突回数が多くなるにつれてＲｚｘ１１／Ｒａｘ１１が小さくなり、低周波割合である（Ｒａｘ１１−Ｒａｙ１１）／Ｒａｙ１１が大きくなる傾向にある。ただし、衝突回数を増やしてＲｚｘ１１／Ｒａｘ１１が小さくなるといっても限度があり、Ｒｚｘ１１／Ｒａｘ１１の減少は徐々に飽和に向かう。
また、シリンダー表面の材質を硬くすると、研磨材によってシリンダーが深く削られにくくなるため、Ｒｚｘ１１／Ｒａｘ１１が小さくなる傾向にある。
また、研磨材の粒子径が大きいと凹凸が平均化され、Ｒｚｘ１１／Ｒａｘ１１が小さくなる傾向にある。また、研磨材の形状が球形であると特異的な凹凸が形成されにくくなり、凹凸が平均化され、Ｒｚｘ１１／Ｒａｘ１１が小さくなる傾向にある。
また、噴射ノズルとシリンダーとの距離を短くすると、Ｒａｘ１１及びＲｚｘ１１はともに大きくなる傾向にあり、かつ増加率も同程度である。つまり、噴射ノズルとシリンダーとの距離を変動させてもＲｚｘ１１／Ｒａｘ１１は概ね同じ値を示す傾向にある。
また、噴射圧を大きくすると、Ｒａｘ１１及びＲｚｘ１１はともに大きくなる傾向にあり、かつ増加率も同程度である。つまり、噴射圧を変動させてもＲｚｘ１１／Ｒａｘ１１は概ね同じ値を示す傾向にある。
【００９３】
なお、凹凸層上に離型層等のその他の層を形成する場合、凹凸層の表面凹凸よりも転写シートの表面凹凸が緩和されることとなる。したがって、凹凸層上にその他の層を形成する場合、（Ａ２）工程で使用する版は、凹凸が緩和されることを考慮した形状の版を用いればよい。
例えば、凹凸層上に厚み０．４μｍの離型層を形成する場合、離型層表面のＲａ及びＲｚは保護層表面の６割程度の大きさとなり、凹凸層上に厚み０．８μｍの離型層を形成する場合、離型層表面のＲａ及びＲｚは凹凸層表面の５割程度の大きさとなり、凹凸層上に厚み１．３μｍの離型層を形成する場合、離型層表面のＲａ及びＲｚは凹凸層表面の４割程度の大きさとなる。前述の割合は目安であり、離型層塗布液の粘度等の条件によって若干変化する。
なお、凹凸層上にその他の層を形成した際のＲａ及びＲｚの減少率は概ね同じである。このため、凹凸層表面のＲｚ／Ｒａと、その他の層上のＲｚ／Ｒａとは概ね同じ値となる。したがって、Ｒｚｘ１１／Ｒａｘ１１の値に関しては、型の形状で概ね調整できる。
【００９４】
また、領域（Ｐ’）及び領域（Ｑ’）を有する離型シートは、例えば、以下の（Ｂ１）〜（Ｂ２）工程によっても製造できる。
（Ｂ１）領域（Ｐ’）及び領域（Ｑ’）と相補的な形状を有する版に、凹凸層形成用塗布液を充填する工程。
（Ｂ２）版に充填した凹凸層形成用塗布液を基材上に転写し、必要に応じて乾燥及び硬化して、凹凸層を形成する工程。
【００９５】
正確かつ精密な形状を形成する観点からは、上述した（Ａ１）〜（Ａ２）工程が好適である。
【００９６】
［表示装置］
本発明の表示装置は、液晶表示素子等の表示素子の前面に上述した加飾成形品を有してなるものである。
【００９７】
表示素子としては、液晶表示素子、ＥＬ表示素子、プラズマ表示素子、電子ペーパー素子等が挙げられる。
本発明の表示装置によれば、白化及びギラツキを抑制することができる。
【実施例】
【００９８】
以下、実施例及び比較例を挙げて本発明を具体的に説明する。なお、本発明は、実施例に記載の形態に限定されるものではない。
【００９９】
１．版の作製
１−１．版Ａの作製
厚み２００μｍの硬質銅からなる金属層を表面に有するシリンダーを準備した。次いで、加工部以外をマスキングして、該シリンダーを回転しながら、表面凹凸が平均化に近づくまで、該シリンダーの非マスキング箇所の表面を下記条件で繰り返しサンドブラスト処理して、中心部に領域（Ｐ’）、周辺部に領域（Ｑ’）が配置されてなる版Ａを作製した。
［サンドブラスト条件］
・シリンダーの直径：３００ｍｍ
・研磨粒子：平均粒子径８３μｍのガラスビーズ
・噴射ノズルの直径：９ｍｍ
・被加工物に対する噴射ノズルの角度：垂直
・噴射ノズルと被加工物の距離：４００ｍｍ
・噴射圧：０．２０ＭＰａ
・ポンプ周波数：９０Ｈｚ
【０１００】
１−２．版Ｂ〜Ｄの作製
サンドブラスト条件、及びシリンダーの金属層を表１の条件に変更した以外は、版Ａと同様にして版Ｂ〜Ｄを作製した。
【０１０１】
【表１】
2019006085.tif 000003
【０１０２】
２．転写シートの作製
［実施例１］
厚み５０μｍのポリエチレンテレフタレートフィルム（基材）の易接着処理面上に、下記処方の凹凸層形成用塗布液を塗布、乾燥し、未硬化の凹凸を形成した。
＜凹凸層形成用塗布液＞
・ウレタンアクリレート                          ６０質量部
・メチルエチルケトン                            ４０質量部
・シリコーン系レベリング剤                    ０．５質量部
【０１０３】
次いで、上記「１」で作製した版Ａを用いて、未硬化の凹凸を賦形すると同時に、ポリエチレンテレフタレートフィルム側から電離放射線を照射して、賦形した凹凸を硬化させ、ポリエチレンテレフタレートフィルム上に凹凸層を形成した。凹凸層の乾燥後の厚みＴ１を明細書本文に記載の手法により測定したところ、５．０μｍであった。
【０１０４】
次いで、凹凸層上に、下記処方の離型層形成用塗布液を全面に塗布、乾燥、硬化して離型層を形成し、実施例１で用いる離型シートを得た。離型シートは、中心部に領域（Ｐ’）、周辺部に領域（Ｑ’）が配置された構成であった。領域（Ｐ’）上の第一離型層の厚みを明細書本文に記載の手法により測定したところ、０．３μｍであった。
＜離型層形成用塗布液＞
・アクリルポリオール                            ７０質量部
・イソシアネート                                ２５質量部
・酢酸エチル                                  １６１質量部
・メチルイソブチルケトン                        ５６質量部
【０１０５】
次いで、離型シートの離型層上に、下記処方の保護層形成用塗布液を乾燥後の付着量が６．５ｇ／ｍ２（６．０μｍ）となるように塗布し、塗膜を形成した後、フュージョンＵＶランプシステムを用いて光源をＨバルブ、搬送速度２０ｍ／ｍｉｎ、出力４０％の条件で照射し、保護層を半硬化させた。このときの積算光量を、アイグラフィックス社製の照度計（商品名：ＵＶＰＦ−Ａ１）により測定したところ、１５ｍＪ／ｍ２であった。
＜保護層形成用塗布液＞
・ウレタンアクリレート系紫外線硬化樹脂組成物  １００質量部
（固形分３５質量％、トルエン／酢酸エチル混合溶剤）
【０１０６】
次いで、保護層上に下記処方のアンカー層形成用塗布液を乾燥後の付着量が３．０ｇ／ｍ２となるように塗布、乾燥し、塗膜を形成した後、４０℃で７２時間エージングし、硬化させ、厚さ２μｍのアンカー層を形成した。
＜アンカー層形成用塗布液＞
・アクリルポリオール                          １００質量部
（固形分２５質量％）
（トルエン／酢酸エチル／メチルエチルケトン混合溶剤）
・キサンメチレンジイソシアネート                １０質量部
（固形分７５質量％、溶剤：酢酸エチル）
【０１０７】
次いで、アンカー層上に下記処方の接着剤層形成用塗布液を乾燥後の付着量が２．５ｇ／ｍ２となるように塗布し、塗膜を形成した。該塗膜を乾燥し、厚み２μｍの接着剤層を形成し、実施例１の転写シートを得た。
＜接着剤層用塗布液＞
・アクリル系樹脂                              １００質量部
（固形分２０質量％）
（酢酸エチル／酢酸−ｎ−プロピル／メチルエチルケトン混合溶剤）
・メチルエチルケトン                            ４０質量部
【０１０８】
被転写体（樹脂成形体）である透明アクリルシート（クラレ社製、商品名：コモグラスＤＫ３、厚み２ｍｍ）上に、接着剤層側の面が被転写体側を向くようにして転写シートを重ね合わせ、転写シートの支持体側から加熱圧着し、被転写体と転写シートとを密着し、積層した。次いで、積層体から転写シートの離型シートを分離（剥離）した後、紫外線照射（大気中、Ｈバルブ、８００ｍＪ／ｃｍ２）して保護層を完全に硬化させ、実施例１の加飾成形品を得た。
【０１０９】
［実施例２〜６、比較例１］
型及び第一離型層の厚みを表２の条件に変更した以外は、実施例１と同様にして、実施例２〜６、比較例１の転写シートを得た。また、実施例１の転写シートを実施例２〜６、比較例１の転写シートに変更した以外は、実施例１と同様にして、実施例２〜６の加飾成形品を得た。
【０１１０】
［比較例２］
厚み５０μｍのポリエチレンテレフタレートフィルム（基材）上に、下記処方のマット層形成用塗布液を乾燥後の厚みが２．５μｍとなるように塗布し、塗膜を形成した後、塗膜上に、領域Ｐに対応する開口部を有する平滑な離型フィルムを貼り合わせた。離型フィルムを貼り合わせた状態で、室温（２５℃）で７２時間エージングし、マット層をプレ硬化させた積層体Ａを得た。積層体Ａを４０℃で９６時間エージングし、マット層を完全に硬化させた後、離型フィルムを剥離して、比較例２の転写シートを得た。該転写シートの表面は、凹凸面である領域（Ｐ’）と、領域（Ｐ’）を囲む略平滑な領域（Ｑ’）を有するものであった。
次いで、実施例１の転写シートを比較例２の転写シートに変更した以外は、実施例１と同様にして、比較例２の加飾成形品を得た。
【０１１１】
＜マット層用塗布液＞
・アクリルポリオール                            ４０質量部
（固形分５０質量％）
・フィラー                                        ４質量部
（メラミン・ホルムアルデヒド縮合物粒子、平均粒子径１．２μｍ）
・イソシアネート                                １４質量部
（固形分：７５％）
・酢酸エチル                                    ４０質量部
【０１１２】
［比較例３］
比較例２で得られた積層体Ａの離型フィルムを剥離し、該剥離面上に、上記処方の離型層用塗布液を乾燥後の厚みが０．５μｍとなるように塗布した後、４０℃で９６時間エージングし、硬化させ、プレ硬化のマット層を完全に硬化させると共に、離型層を形成し、比較例３で用いる離型シートを得た。
次いで、実施例１の転写シートを比較例３の転写シートに変更した以外は、実施例１と同様にして、比較例３の加飾成形品を得た。
【０１１３】
３．測定、評価
実施例及び比較例で得られた加飾成形品について以下の評価、測定を行った。結果を表１に示す。
【０１１４】
３−１．表面形状の測定
３−１−１．カットオフ値０．８ｍｍによる測定
表面粗さ測定器（型番：ＳＥ−３４００／小坂研究所株式会社製）を用いて、下記の測定条件により、実施例及び比較例で作製した加飾成形品の保護層の領域（Ｐ）（転写シートの領域（Ｐ’）に対応する部分）の表面について、ＪＩＳ  Ｂ０６０１：１９９４のＲａｘ１及びＲｚｘ１を測定した。また、同様に、領域（Ｑ）（転写シートの領域（Ｑ’）に対応する部分）の表面について、ＪＩＳ  Ｂ０６０１：１９９４のＲａｘ２を測定した。
［表面粗さ検出部の触針］
小坂研究所社製の商品名ＳＥ２５５５Ｎ（先端曲率半径：２μｍ、頂角：９０度、材質：ダイヤモンド）
［表面粗さ測定器の測定条件］
・基準長さ（粗さ曲線のカットオフ値λｃ）：０．８ｍｍ
・評価長さ（基準長さ（カットオフ値λｃ）×５）：４．０ｍｍ
・触針の送り速さ：０．５ｍｍ／ｓ
・予備長さ：（カットオフ値λｃ）×２
・縦倍率：２０００倍
・横倍率：１０倍
【０１１５】
３−１−２．カットオフ値０．０８ｍｍによる測定
表面粗さ測定器（型番：ＳＥ−３４００／小坂研究所株式会社製）を用いて、下記の測定条件により、実施例及び比較例で作製した加飾成形品の保護層の領域（Ｐ）（転写シートの領域（Ｐ’）に対応する部分）の表面について、ＪＩＳ  Ｂ０６０１：１９９４のＲａｙ１を測定した。
［表面粗さ検出部の触針］
小坂研究所社製の商品名ＳＥ２５５５Ｎ（先端曲率半径：２μｍ、頂角：９０度、材質：ダイヤモンド）
［表面粗さ測定器の測定条件］
・基準長さ（粗さ曲線のカットオフ値λｃ）：０．０８ｍｍ
・評価長さ（基準長さ（カットオフ値λｃ）×５）：０．４ｍｍ
・触針の送り速さ：０．５ｍｍ／ｓ
・予備長さ：（カットオフ値λｃ）×２
・縦倍率：２０００倍
・横倍率：１０倍
【０１１６】
３−１−３．測定値に基づく算出値
上記表面形状の測定値に基づき、（Ｒａｘ１−Ｒａｙ１）／Ｒａｙ１及びＲｚｘ１／Ｒａｘ１を算出した。
【０１１７】
３−２．ギラツキ
実施例及び比較例で得られた加飾成形品の透明アクリルシート側の面を表示装置の画面に貼り合わせ、表示装置の画面の領域（Ｐ）及び領域（Ｑ）について、正面から目視により観察し、映像光に微細な輝度のばらつきが全くなかったものを３点、映像光に微細な輝度のばらつきがほとんどなかったものを２点、映像光に微細な輝度のばらつきがみられたものを１点として、２０人の被験者が評価を行い、平均点を算出した。
＜評価基準＞
Ａ：平均点が２．５以上
Ｂ：平均点が１．５以上２．５未満
Ｃ：平均点が１．５未満
【０１１８】
３−３．意匠性
実施例及び比較例で得られた加飾成形品の透明アクリルシート側の面を表示装置の画面に貼り合わせ、表示装置の画面の領域（Ｐ）及び領域（Ｑ）について目視で観察し、領域（Ｐ）及び領域（Ｑ）のコントラストが極めてよいものを３点、領域（Ｐ）及び領域（Ｑ）のコントラストがよいものを２点、領域（Ｐ）及び領域（Ｑ）のコントラストが悪いものを１点として、２０人の被験者が評価を行い、平均点を算出した。
＜評価基準＞
Ａ：平均点が２．５以上
Ｂ：平均点が１．５以上２．５未満
Ｃ：平均点が１．５未満
【０１１９】
３−４．コントラスト
実施例及び比較例で得られた加飾成形品の透明アクリルシート側の面を、画像が印刷された黒色アクリル樹脂板の印刷面上に貼り合わせた。蛍光灯のついた明るい室内で、加飾成形品の保護層の領域（Ｐ）上の凹凸部分を目視で観察し、黒色の背景と画像とのコントラストが極めてよいものを３点、黒色の背景と画像とのコントラストがよいものを２点、黒色の背景と画像とのコントラストが悪いものを１点として、２０人の被験者が評価を行い、平均点を算出した。
＜評価基準＞
Ａ：平均点が２．５以上
Ｂ：平均点が１．５以上２．５未満
Ｃ：平均点が１．５未満
【０１２０】
３−５．防眩性
実施例及び比較例で得られた加飾成形品の保護層の領域（Ｐ）について、該保護層側から目視により観察し、領域（Ｐ）の正反射が強すぎないものを３点、領域（Ｐ）の正反射が若干強いものを２点、領域（Ｐ）の正反射が強すぎるものを１点として、２０人の被験者が評価を行い、平均点を算出した。
＜評価基準＞
○：平均点が２．５以上
△：平均点が１．５以上２．５未満
×：平均点が１．５未満
【０１２１】
【表２】
2019006085.tif 000004
【０１２２】
表１の結果から、条件（１）〜（３）を満たす実施例１〜６の転写シートは、ギラツキを抑制し、コントラストが高く、防眩性及び意匠性に優れることが確認できた。また、実施例１〜６の転写シートから得られた加飾成形品は、これを用いて被転写物に転写層を転写した際に、外観が良好であり、意匠性及び歩留まりを良好にできることが確認できた。
【産業上の利用可能性】
【０１２３】
本発明の加飾成形品は、携帯電話等の通信機器、自動車内部の情報機器、家電製品等の分野において好適に用いることができる。特に、コントラストが良好であると共に表面のギラツキが抑制されるため、携帯電話等の通信機器、自動車内部の情報機器等のディスプレイに好適に用いることができる。
【符号の説明】
【０１２４】
１０、２０、３０  加飾成形品
４０、５０、６０  転写シート
１、１１、２１    樹脂成形体
２、１２、２２、３５、４５、５５    保護層
１３、２３、４７、５７    アンカー層
１４、２４、４８、５８    印刷層
１５、２５、４９、５９    接着層
３１、４１、５１    基材
３２、４２、５２    凹凸層
３３、４３、５３    第一離型層
３４、４４、５４    第二離型層
４６、５６    緩和層
Ｐ    保護層の領域（Ｐ）
Ｑ    保護層の領域（Ｑ）
Ｐ’    基材の領域（Ｐ’）
Ｑ’    基材の領域（Ｑ’）
Ｘ    離型シート
Ｙ    転写層
【図１】
2019006085.tif 000005
【図２】
2019006085.tif 000006
【図３】
2019006085.tif 000007
【図４】
2019006085.tif 000008
【図５】
2019006085.tif 000009
【図６】
2019006085.tif 000010